대표 적 인 유리 의 비 - 제한 조성물 및 물리 적 성질 은 표 1 에 기재 하 였 다 . 비커스 압입 자 로 압입 에 의해 측정 된 균열 개시 임계 값 또한 표 1 에서 조성물 에 대해 기재 하 였 다 . Kgf 로 표현 된 , " 균열 개시 임계 값 은 측정 된다 : 1 ) 상기 유리 의 이온 교환 전 에 ( 표 1 에서 "" 전 - IX ""); 2 ) 60 중량 % KNO 3 및 40 중량 % NaNO 3 를 함유 하 는 390 ℃ 용융염 욕조 에서 10 시간 동안 상기 유리 의 단일 - 단계 이온 교환 ( IX ) 을 수행 하 고 ; 3 ) 390 ℃ 용융 NaNO 3 염 욕조 에서 10 시간 동안 상기 유리 의 단일 단계 이온 교환 을 수행 후 ; 및 4 ) 390 ℃ 용융 NaNO 3 염 욕조 에서 10 시간 동안 상기 유리 의 이온 교환 한 후 에 390 ℃ 용융 KNO 3 염 욕조 에서 30 분 동안 이온 교환 을 포함 하 는 2 - 단계 이온 교환 공정 을 수행 한 후 : 이온 교환 에 의해 형성 된 상기 압축 층 의 층 의 깊이 ( DOL ) 는 표 1 에서 미크론 ( ㎛) 으로 표시 되 어 기재 되 었 다 . "